(57)【要約】【課題】本発明は、新聞、チラシ、フリーペーパー、コミック等を印刷するオフセット印刷に使用される浸透乾燥型オフセット印刷インキ組成物（以下、「インキ」と略す。）に関するものであり、特に、印刷品質の向上と印刷作業性の向上に関するものであり、さらには、着肉性、裏付き性に優れ、ガイドローラー残り並びにパイリングを低減できるインキの提供。【解決手段】顔料、バインダー樹脂、ワックス、石油系溶剤および植物油類を含有する浸透乾燥型印刷インキ組成物において、一定範囲の融点を有する石油ワックスまたは一定範囲の重量分子量を有志かつ特定範囲のアニリン点を有する液状ポリエチレンワックスを一定量含有させることにより、着肉性、裏付き性、ブロッキング性に優れ、ガイドローラー残りを低減できる事を特徴とする浸透乾燥型オフセット印刷インキ組成物。【選択図】なし【特許請求の範囲】
【請求項１】
顔料、バインダー樹脂、ワックス、石油系溶剤および植物油類を含有する浸透乾燥型オフセット印刷インキ組成物であって、
ワックスが、溶融型の石油ワックスおよび／またはポリエチレンワックスであることを特徴とする浸透乾燥型オフセット印刷インキ組成物。
（ただし、
溶融型の石油ワックスは、融点３０〜７０℃の、常温（２５℃）で固体のワックス
であり、
ポリエチレンワックスは、常温（２５℃）で、Ｂ型粘度計で測定したときに、５Ｐａ・ｓ以下の液状であり、重量平均分子量４００〜３０００およびアニリン点１１０〜１６０℃の液状のワックス
である。）
【請求項２】
前記溶融型の石油ワックスおよび／またはポリエチレンワックスが、全インキ組成物中０．５〜６重量％含有されていることを特徴とする請求項１記載の浸透乾燥型オフセット印刷インキ組成物。
【請求項３】
請求項１また２記載の浸透乾燥型オフセット印刷インキ組成物を基材に印刷してなる印刷物。
【発明の詳細な説明】
【技術分野】
【０００１】
本発明は、新聞、チラシ、フリーペーパー、コミック等を印刷するオフセット印刷に使用される浸透乾燥型オフセット印刷インキ組成物（以下、「インキ」と略す。）に関するものであり、特に、印刷品質の向上と印刷作業性の向上に関するものであり、さらには、着肉性、裏付き性に優れ、ガイドローラー残りおよびパイリングを低減できるインキに関するものである。
【背景技術】
【０００２】
新聞印刷に代表される浸透乾燥型オフセット印刷インキを用いたオフセット印刷は、紙に転写されたインキにおいて、インキ中の溶剤および植物油類が紙に浸透することで固体皮膜を形成させることが特徴である。またインキ中の溶剤の一部は高速印刷時に蒸発する。
【０００３】
浸透乾燥型オフセット印刷用インキの乾燥メカニズムは、印刷インキを構成している溶剤や植物油類などが、毛細管現象で紙の繊維部分に浸透し、顔料や樹脂の一部の固形物が紙の表面に固形皮膜の画像を形成させるという乾燥方式をとっている。
【０００４】
一方、同様のオフセット輪転機を用いたインキとして、ヒートセット型オフセット印刷が挙げられ、これは加熱オーブン（ドライヤー）を用いてインキ中の溶剤を乾燥させ、固体皮膜を形成させる方式を取るため、浸透乾燥型オフセット印刷インキと区別され、利用分野も使用される印刷用紙も異なるのが一般的であった。
【０００５】
近年、オフセットインキ業界は地球環境や作業環境の改善にも取り組んできており、ヒートセット型オフセット印刷の利用分野においてもより印刷作業環境および自然環境に有利な浸透乾燥型オフセット印刷へ移行しつつあるため、浸透乾燥型でより広い紙幅への対応が求められている。
【０００６】
しかしながら、浸透乾燥型オフセット印刷インキは、従来は主に新聞紙に代表される低級紙で使用されており、近年の印刷機の高速化や用紙セット性の速さから、インキへの植物油類や高沸点石油系溶剤の添加により、機上安定性の長化およびセット性を遅延させることで紙剥けおよびガイド残りの低減を図っているため乾燥性の遅延を招き、印刷直後の印刷物の裏付き性、ブロッキング性が劣る。一方、乾燥性を速めると、ガイドローラー残りが懸念されるため、乾燥性とガイドローラー残り解消を同時に満たすのは困難であった。
【０００７】
さらに、品質要求が高まる中、新聞、チラシ、フリーペーパー、コミックを印刷するための低級紙の紙質の劣化が益々進み、紙剥けや着肉性の劣化が生じやすい環境になってきており、印刷中のインキタック値を上げず、流動性と粘度をいかに維持するかが処方設計上肝要となる。
【０００８】
過去、紙剥け性、着肉性、裏付き性向上のために多くの検討がなされてきた。特許文献１には、特定の重合性モノマーおよび/またはオリゴマー、光重合開始剤の添加やバインダー樹脂として特定のイソシアネート化合物を添加し、紫外線照射による乾燥性（硬化）と浸透乾燥性、および必要に応じて酸価重合を兼ね備えたハイブリッド型印刷インキ組成物および印刷方法について示されているが、これらは、その他の構成成分として用いられている植物油類およびロジン変性樹脂との相溶性が劣るため、乳化適性の劣化、流動性の劣化並びにインキの保存安定性に劣り、また、紫外線照射設備の導入にコストがかかるため望ましくない。
【０００９】
特許文献２には、印刷機上のインキタック値の上昇を抑えることでインキタック値を安定させ、紙剥け性への対策を行うため、特定のアニリン点を有した沸点３００℃以上の高沸点溶剤を添加する方法が示されているが、この方法は、紙剥性の向上には一定の効果があるものの、高沸点溶剤を使用しているため、裏付き性やブロッキング性に劣るため好ましくない。
【００１０】
特許文献３には、特定の脂肪酸モノエステルとオルガノポリシロキサンを添加する方法が示されているが、この方法は、インキの粘度を維持したまま低タック化に効果があるものの、著しい流動性の劣化と乳化適性の劣化を招き、着肉性が劣化するため好ましくない。
【００１１】
特許文献４には、一定範囲の重量平均分子量および曇点を有したロジン変性フェノール樹脂とロジンエステル樹脂に特定の脂肪酸エステルを添加することで、浸透乾燥型オフセットインキの塗膜硬化速度を向上する方法が示されており、これはその塗膜硬化速度の向上による裏付き性やブロッキング性の向上には効果があるものの、機上安定性の劣化から機上でのインキタックの上昇し、着肉性の劣化を招き、また、耐摩擦性自体の向上に効果が無いため望ましくない。
【００１２】
特許文献５には、植物油類として、特定のトリグリセリドを含有させ、機上安定性を良化させることで紙剥け性や着肉性を向上させる方法について示されているが、この方法は紙剥け性や着肉性の向上に一定の効果はあるものの、裏付き性やブロッキング性について効果が十分でなく望ましくない。
【先行技術文献】
【特許文献】
【００１３】
【特許文献１】特開２００２−２８５０６０
【特許文献２】特開２００２−３３８８９２
【特許文献３】特開２００２−０９７３９８
【特許文献４】特開２００９−７３９５３
【特許文献５】特開２０１１−２２５７５３
【発明の概要】
【発明が解決しようとする課題】
【００１４】
本発明は、このような従来の技術における問題点を解決する為になされたものであり、その課題とするところは、特に、印刷品質の向上と印刷作業性の向上に関するものであり、さらには着肉性、裏付き性に優れ、ガイドローラー残り、パイリングを低減できるインキに関するものである。
【課題を解決するための手段】
【００１５】
顔料、バインダー樹脂、ワックス、石油系溶剤および植物油類を含有する浸透乾燥型オフセット印刷インキ組成物において、一定範囲の融点を有する石油ワックスまたは一定範囲の重量分子量を有志かつ特定範囲のアニリン点を有する液状ポリエチレンワックスを一定量含有させることにより、着肉性、裏付き性、ブロッキング性に優れ、ガイドローラー残りを低減できる事を特徴とする浸透乾燥型オフセット印刷インキ組成物を発明するに至った。
【００１６】
すなわち本発明は、顔料、バインダー樹脂、ワックス、石油系溶剤および植物油類を含有する浸透乾燥型オフセット印刷インキ組成物であって、
ワックスが、溶融型の石油ワックスおよび／またはポリエチレンワックスであることを特徴とする浸透乾燥型オフセット印刷インキ組成物に関するものである。。
（ただし、
溶融型の石油ワックスは、融点３０〜７０℃の、常温（２５℃）で固体のワックス
であり、
ポリエチレンワックスは、常温（２５℃）で、Ｂ型粘度計で測定したときに、５Ｐａ・ｓ以下の液状であり、重量平均分子量４００〜３０００およびアニリン点１１０〜１６０℃の液状のワックス
である。）
【００１７】
さらに、本発明は、前記溶融型の石油ワックスおよび／またはポリエチレンワックスが、全インキ組成物中０．５〜６重量％含有されていることを特徴とする上記の浸透乾燥型オフセット印刷インキ組成物に関するものである。
【００１８】
また、本発明は、上記の浸透乾燥型オフセット印刷インキ組成物を基材に印刷してなる印刷物に関するものである。
【発明の効果】
【００１９】
従来では、浸透乾燥型オフセット印刷インキは、主に低級紙で使用されており、近年の印刷機の高速化やセット性の速さの要求に対して、インキへ植物油類や高沸点溶剤の添加を行うと、長時間の機上安定性は、得られるが、セット性は、遅延し、紙剥けおよびガイド残りの低減は、図られるものの乾燥性の遅延を招き、印刷直後の印刷物の裏付き性が生じる。一方、乾燥性を速めると、機上でのタックアップが紙剥けを誘発する原因となったり、ガイドローラー残りが懸念されるため、長時間の機上安定性の確保とガイドローラー残り解消を同時に満たすのは困難であった。
本発明によって、紙剥けによる着肉性の劣化やガイド残りによる紙面の汚れを招くことなく、印刷物の裏付き性を向上させ、パイリングを向上させることで、高速印刷時の印刷作業性を損なうことなく、印刷品質を向上させることができるインキを提供することが可能となった。
【発明を実施するための形態】
【００２０】
本発明において使用される顔料としては、一般的な無機顔料および有機顔料を示すことができる。無機顔料としては黄鉛、亜鉛黄、紺青、硫酸バリウム、カドミムレッド、酸化チタン、亜鉛華、弁柄、アルミナホワイト、炭酸カルシウム、群青、カーボンブラック、グラファイト、アルミニウム粉、などを示すことができる。有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。顔料の添加量は、印刷インキ組成物の全量に対して５〜３０重量％である。
【００２１】
本発明で使用されるバインダー樹脂とはロジン変性フェノール樹脂、ロジン変性マレイン酸樹脂、アルキド樹脂、ポリエステル樹脂および石油樹脂等を示し、それらは任意に単独または２種類以上を組み合わせて使用でき、好ましくは、ロジン変性フェノール樹脂を使用することが望ましい。
【００２２】
バインダー樹脂であるロジン変性フェノール樹脂の重量平均分子量は、２００００〜２０００００の範囲が望ましく、より好ましくは２５０００〜１６００００、さらに好ましくは３００００〜１２００００の範囲であることが望ましい。２００００未満では弾性が低くなりミスチングを増大させる懸念があり、２０００００を超える重量平均分子量では流動性や着肉性を劣化させる懸念がある。
【００２３】
本発明に関するロジン変性フェノール樹脂は、ノルマルパラフィン白濁温度が４０〜１６０℃の範囲が望ましく、さらに好ましくは５０〜１３０℃の範囲である。本発明において、ノルマルパラフィン白濁温度とは、樹脂１０重量％と１４〜１６の炭素数を有するノルマルパラフィン９０重量％を加熱混合した際に、白濁する下限の温度をいう（それ以上の温度では白濁が観察されない。）。４０℃未満では樹脂の溶解性が高すぎるのでインキのタックが高くなり、１６０℃を超える白濁温度では樹脂の溶解性が低すぎるので溶剤が離脱し易く機上でインキが締まり易くなる。
【００２４】
一般的に、ワックスは、天然ワックスおよび合成ワックスに分類され、天然ワックスとしては、植物系ワックス、動物系ワックス、鉱物系ワックス、石油ワックスに分類される。本発明の石油ワックスは、石油ワックスに分類されるパラフィンワックスおよびマイクロクリスタリンワックスが挙げられる。本発明の溶融型の石油ワックスの製造工程の一例は、原油を原料として、常圧蒸留、減圧蒸留、溶剤精製、水素化精製、脱ろう、脱油を行った後、水素化精製または白土処理工程を経て得られるが、この限りではない。一方、粉砕型の石油ワックスは、いったんワックスを適度な大きさで製造し、それを所望通りに、粉砕を行うものである。
【００２５】
また、合成ワックスは、合成炭化水素、変性ワックス、水素化ワックスに分けられ、本発明で好ましく使用されるものとしてポリエチレンワックスが挙げられ、ポエチレンワックスは、フィッシャー・トロプシュワックスと共に合成炭化水素に分類される。
ポリエチレンワックスは、製造工程後、液状、板状、ペレット状、塊状で取り出され、本発明のポリエチレンワックスは、液状であることが望ましい。すなわち、本発明において、ワックスが液状とは、常温（２５℃）において、Ｂ型粘度計で測定したときに、５Ｐａ・ｓ以下である液体のことを示す。
【００２６】
本発明に関する溶融型の石油ワックスは、融点が３０℃以上７０℃以下である固体のワックスであることが望ましく、より好ましくは６８℃以下、さらに好ましくは６５℃以下であることが望ましい。融点が７０℃を超えると、印刷時、紙面上のインキ表面に浮いてくる速度が遅いため、裏移り性並びにブロッキング性の向上およびガイドローラー残りを低減させる効果が弱く好ましくない。
また、融点が、３０℃未満では、印刷後のブロッキング等に問題を起こす可能性がある。
【００２７】
本発明に関する溶融型の石油ワックスおよび／またはポリエチレンワックスは、全インキ組成中の０．５〜６重量％であることが好ましく、より好ましくは０．８〜５重量％、さらに好ましくは１．０〜４重量％の範囲であることが望ましい。０．２重量％未満では、耐摩擦性を向上させる効果が乏しく、６重量％を超えると光沢の劣化や乾燥性の劣化を招く懸念があるため好ましくない。
【００２８】
本発明に関するポリエチレンワックスは、重量平均分子量が４００〜３０００の範囲であることが望ましく、より好ましくは５００〜３０００、さらに好ましくは６００〜２０００の範囲であることが望ましい。重量平均分子量が４００未満では耐摩擦性を向上させる効果が乏しく、４０００を超えると、着肉性が劣化する懸念があるため好ましくない。
【００２９】
本発明に関するポリエチレンワックスは、アニリン点が１１０〜１６０℃の範囲であることが好ましく、より好ましくは１２０〜１６０℃であるであることが望ましい。アニリン点が１１０℃未満であると、溶解性が良好過ぎるため、インキタック値を低減させる効果に乏しいため着肉性が劣化する懸念があるため好ましくなく、アニリン点が１６０℃を超えると、溶解性が悪くなり、着肉性の劣化や光沢値の劣化を招く懸念があるため好ましくない。
【００３０】
本発明の溶融型の石油ワックスおよび／またはポリエチレンワックスの浸透乾燥型オフセットインキ組成物への添加方法は、顔料、ビヒクル、石油系溶剤および植物油類等を混合した後、３本ロールを使用して分散する方法や、ビヒクル、石油系溶剤および植物油類中に溶融型の石油ワックスおよび／またはポリエチレンワックスを添加し、一定の温度まで上昇させた後撹拌することでビヒクル中に分散し、分散工程後に添加する方法等が挙げられるがこの限りではない。また、本発明の溶融型石油ワックスは、通常、一般的な印刷時の印刷機の温度、およびインキの保管時の温度範囲において固体状である。一般的に使用されている溶融型石油ワックスは、２．０〜６．０μｍ程度の粒子径であり、印刷紙面のインキ膜厚は通常１〜３μｍ程度で印刷されるため、粒子化した溶融型石油ワックスがインキ膜厚より上に突起することで、耐摩擦性を向上させるものの、粒子径が大きすぎると印刷機のブランケット胴に残り易くなるため、パイリングを誘発し易くなり、印刷作業性の劣化を招く。
【００３１】
本発明に関するポリエチレンワックスは、一般的な印刷時の印刷機の温度、およびインキ保管時の温度範囲で液状であることが望ましく、−１０℃〜５０℃で液状であることが望ましい。
【００３２】
また、浸透乾燥型オフセット印刷インキ組成物中への、その他添加剤として、耐摩擦、ブロッキング防止、スベリ、スリキズ防止を目的とする各種添加剤を使用することができ、必要に応じて、レベリング剤、界面活性剤、消泡剤、等を添加してもよいが、パイリングを誘発する懸念があるため、全インキ組成中の６％未満であることが望ましい。
【００３３】
本発明では、芳香族炭化水素の含有率が１％以下で、アニリン点が６０〜１３０℃、好ましくは８０〜１００℃および沸点が２４０〜４００℃好ましくは２８０〜３１０℃である石油系溶剤を０〜３０％、好ましくは５〜１５％含有するのが望ましい。石油系溶剤のアニリン点が６０℃未満の場合には、樹脂を溶解させる能力が高すぎる為、インキのセット性が遅くなり好ましくなく、また１３０℃を越える場合には樹脂の溶解性が乏しい為、光沢、着肉等が悪くなり好ましくない。このような非芳香族系石油溶剤としては、ＪＸ日鉱日石エネルギー株式会社製 ＡＦソルベント５号、ＡＦソルベント６号等がある。
【００３４】
本発明における植物油類とは植物油および植物油由来の化合物であり、グリセリンと脂肪酸とのトリグリセリドにおいて、少なくとも１つの脂肪酸が炭素−炭素不飽和結合を少なくとも１つ有する脂肪酸であるトリグリセリドと、それらのトリグリセリドから飽和または不飽和アルコールとをエステル反応させてなる脂肪酸モノエステル、あるいは植物油の脂肪酸とモノアルコールを直接エステル反応させた脂肪酸モノエステル、エーテル類が挙げられる。また、本発明では必要に応じて油としてそれ以外の動植物油、合成油を併用しても良い。
【００３５】
植物油としては、大豆油、再生大豆油、菜種油、ヤシ油、オリーブ油、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油、ヤトロファ油等の植物油由来のものや、それらの熱重合油および酸素吹き込み重合油等を併用することもできる。動物油としては、牛脂、豚脂等がある。
【００３６】
本発明において、好適な植物油を挙げるとすれば、そのヨウ素価が５０〜１３０（ｍｇ／１００ｍｇ）である植物油が好ましく、さらにヨウ素価が６０〜１００（ｍｇ／１００ｍｇ）の植物油がより好ましい。ヨウ素価１３０（ｍｇ／１００ｍｇ）より高くなると、保存容器内でのインキの増粘や流動性の劣化を招きやすい。
【００３７】
脂肪酸モノエステルは上記植物油とモノアルコールとをエステル交換したものや植物油の脂肪酸とモノアルコールを直接エステル反応させた脂肪酸モノエステルである。モノアルコールの代表的なものは、メタノール、エタノール、ｎ−またはｉｓｏ−プロパノール、ｎ，ｓｅｃまたはｔｅ ｔ−ブタノール、ヘプチノール、２−エチルヘキサノール、ヘキサノール、オクタノール、デカノール、ドデカノール等の飽和アルコール、オレイルアルコール、ドデセノール、フイセテリアルコール、ゾンマリルアルコール、ガドレイルアルコール、１１−イコセノール、１１−ドコセノール、１５−テトラコセノール等の不飽和脂肪族系アルコールが挙げられる。
【００３８】
エーテル類として代表的なものは、ジ−ｎ−オクチルエーテル、ジノニルエーテル、ジへプチルエーテル、ジヘキシルエーテル、ジデシルエーテル、ノニルへキシルエーテル、ノニルヘプチルエーテル、ノニルオクチルエーテル等が挙げられる。
【００３９】
本発明の印刷インキ組成物を製造するには、従来公知の方法で実施する事が出来る。一例としてバインダー樹脂、石油系溶剤、植物油類、必要に応じてゲル化剤を加えて、１９０℃１時間のクッキング条件でワニスを製造する。次いで、例えば、前記のワニスに顔料、石油系溶剤、植物油類、顔料分散剤または顔料分散樹脂を加え、ビーズミルや３本ロール等で分散する事により印刷インキ用ベースを得る事が出来る。次いで、石油系溶剤、植物油類、その他の添加剤を加え、所定粘度に調整し印刷インキ組成物を得る事が出来る。インキの種類としては、オフセット輪転印刷機用インキ、新聞印刷機用インキ、枚葉印刷機用インキが主なものであるが、これに限定されるものではない。
【００４０】
本発明の浸透乾燥型オフセット印刷インキ組成物の組成の一例としては、
・顔料                                                      ５〜３０重量％
・バインダー樹脂                                          １８〜４０重量％
・石油系溶剤                                                ０〜３０重量％
・植物油類                                                  ７〜３０重量％
・ワックス                                                ０．５〜６重量％
・その他添加剤                                                １〜５重量％
などが好ましい組成として挙げられる。
本発明に使用される基材としては新聞紙、上質紙、中級紙、低級紙等に代表される一般的な非塗工紙が印刷用紙として挙げられる。
【００４１】
以下に、実施例により本発明をさらに詳細に説明するが、以下の実施例は本発明の権利範囲を何ら制限するものではない。なお、本発明において、特に断らない限り、「部」は、「重量部」を表し、「％」は「重量％」を表す。
【００４２】
（ロジン変性フェノール樹脂製造例）
反応容器中でガムロジン１５００部に、予めキシレン溶媒中でターシャリーブチルフェノール６００部と９２重量％のパラホルムアルデヒド２１０部を水酸化ナトリウム触媒下で１００℃で４時間反応させ、水分除去したフェノール樹脂を１５０℃で滴下し２時間反応させた。さらに、ペンタエリスリトール１６０部を添加し、触媒として酸化カルシウム１．５部を使用して２５０℃で１２時間反応させた。反応の過程で順次取り出す事により、表1の樹脂を得た。
【００４３】
【表１】
2013189528.tif 000002
【００４４】
（浸透乾燥型オフセット印刷インキ用ゲルワニスの製造）
撹拌機、リービッヒ冷却管、温度計付４つ口フラスコに樹脂Ａ（重量平均分子量３１０００、ノルマルパラフィン白濁温度６４℃）４４重量部、大豆油３５重量部、ＡＦソルベント５号（ＪＸ日鉱日石エネルギー株式会社製、アニリン点８８℃、沸点範囲２７９〜３０７℃）２０重量部を仕込み、１９０℃に昇温、同温で３０分間攪拌した後、放冷し、ゲル化剤としてエチルアセトアセテートアルミニウムジイソプロポキシド１重量部（川研ファインケミカル株式会社製ＡＬＣＨ、以下ＡＬＣＨと称す）を仕込み、１９０℃で３０分間攪拌して浸透乾燥型オフセット印刷インキ用ゲルワニス１（以下ワニス１と称す）を得た。
【００４５】
さらに、表２の組成に基づいて、上記と同等のゲルワニス製造方法により、ゲルワニス２〜３（以下ワニス２〜３と称す）を得た。
【００４６】
【表２】
2013189528.tif 000003
【００４７】
購入した溶融型の石油ワックスＡ〜ＦおよびポリエチレンワックスＧ〜Ｍについて、石油ワックスについては融点を、−１０℃〜５０℃で液状のポリエチレンワックスについては、分子量およびアニリン点を、−１０〜５０℃で固体のポリエチレンワックスについては粒子径について測定を行い表３を得た。平均粒子径については、レーザー回折／散乱式粒度分布測定装置（株式会社堀場製作所製、ＬＡ−９２０；ＬＹ−２０８乾式測定ユニット仕様）を用いて測定した
【００４８】
【表３】
2013189528.tif 000004
【００４９】
（浸透乾燥型オフセット印刷インキ用石油ワックス添加剤）
上記石油ワックスＡを５０部、大豆油を５０部仕込み、１３０℃に昇温、同温で３０分間攪拌した後、２５℃に設定の３本ロール上に滴下して急冷し、低速回転で３分間冷却した後、素通しすることで、添加剤Ａを得た。
【００５０】
さらに、表４の組成に基づいて、上記と同等の石油ワックス添加剤の製造方法により、石油ワックス添加剤Ｂ〜Ｆ（以下添加剤Ｂ〜Ｆと称す）を得た。
【００５１】
【表４】
2013189528.tif 000005
【００５２】
（浸透乾燥型オフセット印刷インキ用ポリエチレンワックス添加剤）
上記ポリエチレンワックスＬを５０部、大豆油を５０部仕込み、１９０℃に昇温、同温で３０分間撹拌することでポリエチレンワックス添加剤Ｌ（以下添加剤Ｌ）を得た。
【００５３】
上記ポリエチレンワックスＭを５０部、大豆油を５０部仕込み、１９０℃に昇温、同温で３０分間撹拌することでポリエチレンワックス添加剤Ｌ（以下添加剤Ｍ）を得た。
【００５４】
［浸透乾燥型オフセット印刷インキ組成物実施例１］
カーボンブラック（キャボットジャパン株式会社製、ＤＢＰ吸油量１０２ｍｌ／１００ｇ、ＢＥＴ比表面積７５ｍ2／ｇ）を１７重量部、ワニス１を６０重量部、添加剤Ａを３重量部（ワックス分１．５重量部）、石油系溶剤（ＡＦソルベント５号（ＪＸ日鉱日石エネルギー株式会社製））１５部、大豆油５重量部を仕込み、常法に従い三本ロールを用いて浸透乾燥型オフセット印刷インキ組成物の実施例１を得た。
【００５５】
さらに、表５の組成に基づいて、常法に従い三本ロールを用いて浸透乾燥型オフセット印刷インキ組成物の実施例２〜７並びに比較例１〜７を得た。
【００５６】
【表５】
2013189528.tif 000006
【００５７】
＜性能評価試験（１）  着肉性の評価＞
着肉性評価試験は、浸透乾燥型オフセット印刷機としてＬＩＴＨＯＰＩＡ ＢＴ２−８００ ＮＥＯ（三菱重工株式会社）にて、一般的な絵柄、濃度にて以下の印刷条件にて実施し、得られた印刷物のベタ部について、目視にて、表６の評価基準に基いて５段階の相対評価を実施した。
用 紙 ：非塗工紙（４６．５ｇ／ｍ２）（日本製紙株式会社） 
（測色値：Ｌ＊：９１．５、ａ＊：−１．７５、ｂ＊：４．８５）
印刷速度：６００ｒｐｍ
版 ：ＣＴＰ版（富士フィルム（株））
印刷部数：２万部
【００５８】
【表６】
2013189528.tif 000007
【００５９】
＜性能評価試験（２）  裏付き性の評価＞
上記印刷試験で得られた印刷物について、白紙（非塗工紙（４６．５ｇ／ｍ２）（日本製紙株式会社））を印刷面上に当て、印刷後３分後から１分間２ｋｇ／ｃｍ２の圧力をかけた時の白紙へのインキの取られ度合いを観測し、目視により表７の評価基準に基いて５段階の相対評価を実施した。
【００６０】
【表７】
2013189528.tif 000008
【００６１】
＜性能評価試験（３）  ガイドローラー残りの評価＞
上記印刷時に２万部印刷後の印刷機のガイドローラー上のインキ付着量について、目視にて表８の評価基準に基いて５段階評価の相対評価を実施した。
【００６２】
【表８】
2013189528.tif 000009
【００６３】
（性能評価試験（４）  パイリングの評価）
上記印刷時に２万部印刷後の印刷機のブランケット上のインキ付着量について、目視にて表９の評価基準に基いて５段階評価の相対評価を実施した。
【００６４】
【表９】
2013189528.tif 000010
【００６５】
測定した性能評価試験結果を表１０に示す。各評価とも「４」および「５」が実用レベルである。
【００６６】
【表１０】
2013189528.tif 000011
【００６７】
実施例１〜７は着肉性、裏付き性の評価結果が良好であり、ガイドローラー残り、パイリングも極めて少ない。石油ワックスの融点が高い比較例１〜２は、裏付き性およびガイドローラー残りの改善が見られない。ポリエチレンワックスの重量平均分子量が小さく、アニリン点が低く、添加量が多い比較例３は、着肉性が劣り、裏付き性の改善が見られない。ポリエチレンワックスの重量平均分子量が大きく、アニリン点が高い比較例４は着肉性が劣り、ガイドローラー残りの改善効果が弱い。固体のポリエチレンワックスを用いた比較例５〜６は、着肉性、ガイドローラー残り、パイリングが劣り、印刷作業性の観点から好ましくない。ワックスを使用していない比較例７は、着肉性、パイリングは良好なものの、裏付き性、ガイドローラー残りが劣り望ましくない。